표 1 에 나타내 는 통상 의 권 취 종이 ( P ) 와 고강 도 고통 기도 종이 ( S 4 ) 를 각각 이용 하 여 예 1 과 같 은 크기 의 필터 플러그 를 제조 했 다 . 필터 재 는 , 예 1 의 경우 와 같이 , 통상 의 셀룰로오스 아세테이트 섬유 토우 였 지만 , 토우 에 대한 트리 아세 틴 의 첨가량 을 변화 시켰 다 ( 셀룰로오스 아세테이트 섬유 중량 의 0 ~ 12 중량 % 상당 량 ) . 얻 어 진 필터 플러그 의 경도 를 예 1 과 동일 하 게 측정 했 다 . 결과 를 도 5 에 나타낸다 . 도 5 에 있 어서 , 선 a 는 , 권 취 종이 ( P ) 를 이용 했 을 경우 의 결과 를 , 선 b 는 , 고강 도 고통 기도 종이 ( S 4 ) 를 이용 했 을 경우 의 결과 를 나타낸다 .